(57)【要約】【課題】紫外線レーザー等による加工性に優れる光学積層体、および複数の光学部材を貫通する貫通孔が設けられた光学積層体を提供する。【解決手段】光学積層体（１０１）は、偏光子（１１）を含む光学フィルム（１０）、光学フィルムの一方の主面に設けられた第一粘着剤層（２１）、第一粘着剤層に貼り合わせられた第一被着体（４１）、光学フィルムの他方の主面に設けられた第二粘着剤層（２２）、および第二粘着剤層に貼り合わせられた第二被着体（７０）を含む。第一粘着剤層および第二粘着剤層は、波長４２０ｎｍの光透過率が８５％以上であり、第一粘着剤層は、波長３５５ｎｍの光透過率が８０％以下である。【選択図】図１Ｂ
2020177116.tif 000002
【特許請求の範囲】
【請求項１】
偏光子を含む光学フィルム；
前記光学フィルムの第一主面に設けられた第一粘着剤層；
前記第一粘着剤層に貼り合わせられた第一被着体；
前記光学フィルムの第二主面に設けられた第二粘着剤層；および
前記第二粘着剤層に貼り合わせられた第二被着体、を含み、
前記第一粘着剤層および前記第二粘着剤層は、波長４２０ｎｍの光透過率が８５％以上であり、
前記第一粘着剤層は、波長３５５ｎｍの光透過率が８０％以下である、光学積層体。
【請求項２】
前記第一被着体および前記第二被着体のいずれか一方は、波長３５５ｎｍの光透過率が７０％以下である、請求項１に記載の光学積層体。
【請求項３】
少なくとも、前記第一粘着剤層、前記光学フィルムおよび前記第二粘着剤層を貫通する貫通孔が設けられている、請求項１または２に記載の光学積層体。
【請求項４】
前記第二被着体は、前記第二粘着剤層に固着積層された画像表示セルである、請求項１〜３のいずれか１項に記載の光学積層体。
【請求項５】
前記画像表示セルが有機ＥＬセルである、請求項４に記載の光学積層体。
【請求項６】
前記画像表示セルがポリイミドフィルムを含む、請求項４または５に記載の光学積層体。
【請求項７】
少なくとも、前記第一粘着剤層、前記光学フィルム、前記第二粘着剤層および前記画像表示セルを貫通する貫通孔が設けられている、請求項４〜６のいずれか１項に記載の光学積層体。
【請求項８】
前記第一被着体は、前記第一粘着剤層に仮着された第一離型フィルムである、請求項４〜７のいずれか１項に記載の光学積層体。
【請求項９】
前記第一被着体は、前記第一粘着剤層に仮着された第一離型フィルムであり、前記貫通孔が前記第一被着体を貫通している、請求項７に記載の光学積層体。
【請求項１０】
前記第一被着体は、前記第一粘着剤層に仮着された第一離型フィルムであり、
前記第二被着体は、前記第二粘着剤層に仮着された第二離型フィルムである、請求項１〜３のいずれか１項に記載の光学積層体。
【請求項１１】
少なくとも、前記第一粘着剤層、前記光学フィルム、および前記第二粘着剤層を貫通する貫通孔が設けられており、
前記貫通孔が、前記第一離型フィルムおよび前記第二離型フィルムの少なくとも一方を貫通している、請求項１０に記載の光学積層体。
【請求項１２】
前記第一離型フィルムおよび前記第二離型フィルムの少なくとも一方は、波長３５５ｎｍの光透過率が７０％以下である、請求項１０または１１に記載の光学積層体。
【請求項１３】
前記第一離型フィルムおよび前記第二離型フィルムの少なくとも一方は、波長３５５ｎｍの光透過率が１５〜７０％である、請求項１０または１１に記載の光学積層体。
【請求項１４】
前記第一粘着剤層、前記光学フィルム、および前記第二粘着剤層を貫通する貫通孔が設けられており、
前記貫通孔が、前記第一離型フィルムおよび前記第二離型フィルムのいずれも貫通していない、請求項１０に記載の光学積層体。
【請求項１５】
前記第一粘着剤層の厚みが３０μｍ以上である、請求項１〜１４のいずれか１項に記載の光学積層体。
【請求項１６】
前記第二粘着剤層の厚みが前記第一粘着剤層の厚みよりも小さい、請求項１〜１５のいずれか１項に記載の光学積層体。
【請求項１７】
前記第一粘着剤層は、波長３５５ｎｍの光透過率が２０％以上である、請求項１〜１６のいずれか１項に記載の光学積層体。
【請求項１８】
前記第一粘着剤層の２５℃における貯蔵弾性率が、０．３５ＭＰａ以下である、請求項１〜１７のいずれか１項に記載の光学積層体。
【請求項１９】
前記第一粘着剤層が、光硬化性化合物および光重合開始剤を含む光硬化性粘着剤である、請求項１〜１８のいずれか１項に記載の光学積層体。
【請求項２０】
前記第二粘着剤層の２５℃における貯蔵弾性率が、前記第一粘着剤層の２５℃における貯蔵弾性率よりも大きい、請求項１〜１９のいずれか１項に記載の光学積層体。
【請求項２１】
前記第二粘着剤層は、波長３５５ｎｍの光透過率が８０％以下である、請求項１〜２０のいずれか１項に記載の光学積層体。
【請求項２２】
前記第二粘着剤層の波長３５５ｎｍの光透過率が、前記第一粘着剤層の波長３５５ｎｍの光透過率よりも大きい、請求項１〜２１のいずれか１項に記載の光学積層体。
【請求項２３】
前記光学フィルムは、偏光子の少なくとも一方の面に接して設けられた樹脂フィルムを含み、前記樹脂フィルムの波長３５５ｎｍの透過率が１０％以下である、請求項１〜２２のいずれか１項に記載の光学積層体。
【請求項２４】
レーザー加工により積層体に貫通孔を形成する光学積層体の製造方法であって、
前記積層体は、
偏光子を含む光学フィルム；
前記光学フィルムの第一主面に設けられた第一粘着剤層；
前記第一粘着剤層に貼り合わせられた第一被着体；
前記光学フィルムの第二主面に設けられた第二粘着剤層；および
前記第二粘着剤層に貼り合わせられた第二被着体、を含み、
前記第一粘着剤層および前記第二粘着剤層は、波長４２０ｎｍの光透過率が８５％以上であり、
前記第一粘着剤層は、波長３５５ｎｍの光透過率が８０％以下であり、
前記第一被着体および前記第二被着体のいずれか一方は、波長３５５ｎｍの光透過率が７０％以下であり、
波長３５５ｎｍの光透過率が７０％以下である被着体側の主面に紫外線レーザーを照射して、前記第一被着体、前記第一粘着剤層、前記光学フィルム、前記第二粘着剤層および前記第二被着体を貫通する貫通孔を形成する、光学積層体の製造方法。
【請求項２５】
画像表示素子と、光学素子とを含む表示デバイスであって、
前記画像表示素子は、
偏光子を含む光学フィルム；
前記光学フィルムの第一主面に設けられた第一粘着剤層；
前記第一粘着剤層に貼り合わせられた透明被着体；
前記光学フィルムの第二主面に設けられた第二粘着剤層；および
前記第二粘着剤層に貼り合わせられた画像表示セル、を含み、
前記第一粘着剤層および前記第二粘着剤層は、波長４２０ｎｍの光透過率が８５％以上であり、
前記第一粘着剤層は、波長３５５ｎｍの光透過率が８０％以下であり、
前記画像表示セル、前記第二粘着剤層、前記光学フィルム、および前記第一粘着剤層を貫通する貫通孔が設けられており、
前記貫通孔内、または前記貫通孔の下に、受光素子および発光素子からなる群から選択される１種以上の光学素子が配置されている、表示デバイス。
【請求項２６】
前記画像表示セルが有機ＥＬセルである、請求項２５に記載の表示デバイス。
【発明の詳細な説明】
【技術分野】
【０００１】
本発明は、光学フィルムおよび粘着剤を含む光学積層体、およびその製造方法に関する。さらに、本発明は、画像表示素子と光学素子を含む表示デバイスに関する。
【背景技術】
【０００２】
携帯電話、スマートフォン、カーナビゲーション装置、パソコン用モニタ、テレビ等は、画像表示素子を備える表示デバイスであり、画像表示素子として、液晶表示装置や有機ＥＬ表示装置を備えている。液晶表示装置は、その表示原理から、画像表示セルの視認側表面に偏光板が配置されている。また、有機ＥＬ表示装置では、外光が金属電極（陰極）で反射されて鏡面のように視認されることを抑制するために、画像表示セルの視認側表面に円偏光板（偏光板と１／４波長板の積層体）が配置される場合がある。
【０００３】
外表面からの衝撃による画像表示セルの破損防止等を目的として、画像表示セルの視認側に、透明樹脂板やガラス板等の前面透明板（「カバーウインドウ」等とも称される）が設けられることがある。画像表示セルの前面にカバーウインドウを配置した表示デバイスでは、画像表示セルとカバーウインドウとが、粘着シートを介して貼り合わせられている。
【０００４】
画像表示セルの表面に偏光板等の光学フィルムが貼り合わせられ、その視認側表面にカバーウインドウを備える表示デバイスの形成に、両面粘着剤付き光学フィルムを用いることが提案されている（例えば特許文献１）。両面粘着剤付き光学フィルムでは、光学フィルムの一方の面に、画像表示セルとの貼り合わせのための粘着剤層が設けられ、光学フィルムの他方の面にカバーウインドウ等との貼り合わせのための粘着剤層が設けられている。
【先行技術文献】
【特許文献】
【０００５】
【特許文献１】特開２０１６−１５７０７７号公報
【発明の概要】
【発明が解決しようとする課題】
【０００６】
スマートフォン、タブレット端末、ノートパソコン等の表示デバイスでは、一般に、表示領域の外周のベゼル領域に、カメラや光センサ等の受光素子、およびＬＥＤ等の発光素子が配置されている。近年、スマートフォン等のモバイル機器を中心に、表示デバイスのベゼルレス化（フルディスプレイ化）が進んでいる。
【０００７】
ベゼルセル化に伴い、従来の表示デバイスにおいてベゼル領域に配置されていた光学素子（受光素子および／または発光素子）の配置を変更する必要が生じる。ベゼルレスデザインの表示デバイスにおいて、ディスプレイの表示領域内に開口を設け、開口の下、または開口内に、カメラ等の光学素子を収容する方法が提案されている。表示領域内に設けられた開口は、外部から視認されるため、形状が均一であることが望ましい。そのため、熱損傷が少なく加工精度の高い紫外線レーザーにより加工を行い、開口を形成する方法が検討されている。
【０００８】
偏光板や粘着シート等の光学部材にレーザー加工により開口を形成した後に、各部材の貼り合わせを行う場合、複数の光学部材間で開口の位置を正確に合わせることは容易ではない。光学部材に予め粘着剤層を積層した後に、紫外線レーザーを照射して開口を形成すれば、部材間の位置合わせを必要としないため、生産性や歩留まりを向上できると考えられる。
【０００９】
しかし、粘着剤層を備える積層体に紫外線レーザーを照射して開口を形成すると、粘着剤層の加工不良、粘着剤層への気泡の混入、粘着剤層の貼り合わせ界面での剥離、貼り合わせ界面への気泡の混入等が生じる場合がある。かかる課題に鑑み、本発明は、紫外線レーザー等による加工性に優れる表示デバイス用光学積層体、および複数の光学部材を貫通する開口が設けられた光学積層体の提供を目的とする。
【課題を解決するための手段】
【００１０】
本発明の光学積層体は、偏光子を含む光学フィルム、光学フィルムの一方の主面に設けられた第一粘着剤層、第一粘着剤層に貼り合わせられた第一被着体、光学フィルムの他方の主面に設けられた第二粘着剤層、および第二粘着剤層に貼り合わせられた第二被着体を含む。粘着剤層に貼り合わせられた被着体は、粘着剤層に固着積層されていてもよく、粘着剤層に仮着されたものでもよい。
【００１１】
第一粘着剤層および第二粘着剤層は、波長４２０ｎｍの光透過率が８５％以上の透明粘着剤層である。第一粘着剤層は、紫外線吸収性を有しており、波長３５５ｎｍの光透過率が８０％以下である。第一粘着剤層は、波長３５５ｎｍにおける光透過率が２０％以上であってもよい。
【００１２】
第一粘着剤層の厚みは、例えば３０μｍ以上である。第一粘着剤層の２５℃における貯蔵弾性率は、０．３５ＭＰａ以下が好ましい。第一粘着剤層は、光硬化性化合物および光重合開始剤を含む光硬化性粘着剤であってもよい。
【００１３】
第二粘着剤層は紫外線吸収性を有していてもよく、紫外線吸収性を有していなくてもよい。第二粘着剤層の厚みが第一粘着剤層の厚みよりも小さくてもよい。第二粘着剤層の厚みが３０μｍよりも大きい場合は、第二粘着剤層は紫外線吸収性を有していることが好ましく、波長３５５ｎｍの光透過率は８０％以下が好ましい。第二粘着剤層の波長３５５ｎｍの光透過率は、第一粘着剤層の波長３５５ｎｍの光透過率よりも大きくてもよい。第二粘着剤層の２５℃における貯蔵弾性率は、第一粘着剤層の２５℃における貯蔵弾性率よりも大きくてもよい。
【００１４】
光学フィルムは、偏光子の片面または両面に樹脂フィルムを備えていてもよい。偏光子に貼り合わせられた樹脂フィルムは、波長３５５ｎｍにおける透過率が１０％以下でもよい。
【００１５】
粘着剤層に仮着される被着体としては、離型フィルムが挙げられる。第一粘着剤層に固着積層される被着体は、例えばカバーウインドウである。第二粘着剤層に固着積層される被着体は、例えば画像表示セルである。画像表示セルは、例えば有機ＥＬセルであり、有機ＥＬセルは、ポリイミドフィルムを含んでいてもよい。
【００１６】
上記の光学積層体の第一被着体側の主面または第二被着体側の主面に紫外線レーザーを照射することにより、第一被着体、第一粘着剤層、光学フィルム、第二粘着剤層および第二被着体を貫通する開口（貫通孔）が形成される。紫外線レーザーの照射面に配置された被着体は、紫外線吸収性を有していることが好ましく、波長３５５ｎｍの光透過率は７０％以下が好ましい。
【００１７】
例えば、第一粘着剤層および第二粘着剤層のそれぞれに離型フィルムが仮着されている光学積層体に紫外線レーザーを照射して貫通孔を形成する場合は、いずれか一方の面の離型フィルムの波長３５５ｎｍにおける光透過率が７０％以下であることが好ましい。紫外線照射面の離型フィルムは、波長３５５ｎｍにおける光透過率が１５％以上であってもよい。
【００１８】
第一粘着剤層に離型フィルムが仮着され、第二粘着剤層に画像表示セルが固着積層された光学積層体に紫外線レーザーを照射して貫通孔を形成してもよい。画像表示セル側から紫外線レーザーを照射する場合は、画像表示セルが紫外線吸収性を有していることが好ましい。例えば、画像表示セルがポリイミドフィルムを含む場合は、ポリイミドフィルムが紫外線吸収性を有する。離型フィルム側から紫外線レーザーを照射する場合は、離型フィルムが紫外線吸収性を有していることが好ましい。この場合、離型フィルムの波長３５５ｎｍにおける光透過率は１５〜７０％が好ましい。
【００１９】
粘着剤層上の被着体を、別の被着体に貼り替えてもよい。例えば、第二粘着剤層上に仮着された離型フィルムを剥離して、画像表示セルを貼り合わせてもよく、第一粘着剤層上に仮着された離型フィルムを剥離して、カバーウインドウを貼り合わせてもよい。また、粘着剤層上に仮着された離型フィルムを、別の離型フィルムに貼り替えてもよい。
【００２０】
貫通孔を形成した後に、被着体の貼り替えを行ってもよい。例えば、第一粘着剤層に離型フィルムが仮着され第二粘着剤層に画像表示セルが固着積層された光学積層体に、貫通孔を形成した後に、第一粘着剤層から離型フィルムを剥離し、第一粘着剤層にカバーウインドウを貼り合わせてもよい。
【００２１】
貫通孔内、または貫通孔の下に光学素子を配置することにより、画像表示素子と、光学素子とを含む表示デバイスが形成される。貫通孔内または貫通孔下に配置される光学素子としては、カメラや光センサ等の受光素子、およびＬＥＤ等の発光素子が挙げられる。
【発明の効果】
【００２２】
本発明の光学積層体は、レーザー照射面の被着体に加えて、粘着剤層が紫外線吸収性を有するため、紫外線レーザーによる加工性に優れており、ディスプレイの表示領域内にカメラ等の光学素子が配置された表示デバイスの形成に適用可能である。
【図面の簡単な説明】
【００２３】
【図１Ａ】一実施形態の光学積層体の斜視図である。
【図１Ｂ】一実施形態の光学積層体の断面図である。
【図２】一実施形態の光学積層体の断面図である。
【図３】一実施形態の光学積層体の断面図である。
【図４】一実施形態の表示デバイスの断面図である。
【図５】一実施形態の光学積層体の断面図である。
【図６】一実施形態の光学積層体の断面図である。
【図７】マザー基板から枚葉の光学積層体を切り出す工程の途中の段階を示す断面図である。
【図８】マザー基板から枚葉の光学積層体を切り出す工程の途中の段階を示す断面図である。
【図９】一実施形態の光学積層体の断面図である。
【図１０】一実施形態の光学積層体の断面図である。
【図１１】一実施形態の光学積層体の断面図である。
【図１２】一実施形態の光学積層体の断面図である。
【図１３】マザー基板から枚葉の光学積層体を切り出す工程の途中の段階を示す断面図である。
【図１４】貫通孔の周辺に気泡が生じている離型フィルムの顕微鏡写真である。
【発明を実施するための形態】
【００２４】
本発明の光学積層体は、偏光子を含む光学フィルム、および光学フィルムの両面に付設された粘着剤層を含む。光学フィルムの両面に付設された粘着剤層のそれぞれには、被着体が貼り合わせられている。被着体は、粘着剤層に固着積層されたものでものよく、剥離可能に貼着（仮着）されたものでもよい。光学フィルムの両面に配置された粘着剤層の少なくとも一方は、紫外線吸収性を有している。
【００２５】
光学積層体の一実施形態は、光学フィルムおよびその両面に配置された粘着剤層を貫通する貫通孔を有している。貫通孔は、粘着剤層の表面に貼り合わせられた被着体を貫通していてもよい。光学積層体の他の実施形態は、貫通孔を形成する前の積層体であり、光学フィルムの両面に配置された粘着剤層の少なくとも一方が紫外線吸収性を有しているため、紫外線レーザーによる加工に適している。
【００２６】
図１Ａは、貫通孔を有する光学積層体１０１の斜視図である。光学積層体１０１は、光学フィルム１０の一方の面に第一粘着剤層２１（視認側粘着剤層）を備え、光学フィルム１０の他方の面に第二粘着剤層２２（セル側粘着剤層）を備える。第一粘着剤層２１には第一被着体としての離型フィルム４１が仮着されており、第二粘着剤層２２には第二被着体としての画像表示セル７０が固着されている。光学積層体１０１には、画像表示セル７０、第二粘着剤層２２、光学フィルム１０、第一粘着剤層２１および第一離型フィルム４１を貫通する貫通孔５が設けられている。
【００２７】
図１Ｂは光学積層体１０１の断面図であり、図１のＢ−Ｂ線の断面に対応している。図２は、両面粘着剤付き光学フィルム２５の両主面に離型フィルム４１，４２が仮着された光学積層体１０２の断面図である。両面粘着剤付き光学フィルム２５は、光学フィルム１０の一方の主面に第一粘着剤層２１を備え、光学フィルム１０の他方の主面に第二粘着剤層２２を備える。粘着剤層２１，２２の表面には、被着体としての離型フィルム４１，４２が仮着されている。図５に示すように、離型フィルム４１，４２は、両面粘着剤付き光学フィルム２５の端面よりも外側に張り出していてもよい。
【００２８】
第二粘着剤層２２上に仮着された離型フィルム４２を剥離し、第二粘着剤層２２上に画像表示セル７０を貼り合わせることにより、図３に示す光学積層体１０３が得られる。図３では、光学積層体１０３を構成する各光学部材の端面が揃うように図示しているが、光学部材の端面は一致していなくてもよい。例えば、離型フィルム４１は、第一粘着剤層２１の端面よりも外側に張り出していてもよく、画像表示セル７０は、第二粘着剤層２２の端面よりもよりも外側に張り出していてもよい。
【００２９】
光学積層体１０３に貫通孔５を設けることにより、光学積層体１０１が形成される。両面粘着剤付き光学フィルム２５を含む積層体に孔あけ加工を行えば、光学フィルム１０、およびその両面に配置された粘着剤層２１，２２を貫通する貫通孔が形成されるため、孔あけのプロセスを簡略化できるとともに、歩留まり向上が期待される。
【００３０】
図１Ｂに示す光学積層体１０１の第一粘着剤層２１上に仮着された第一離型フィルム４１を剥離し、第一粘着剤層２１上にカバーウインドウ８０を貼り合わせることにより、図４に示す表示デバイス２０４が得られる。貫通孔５の下には、光学素子９１が配置される。光学素子９１は、例えば、カメラや光センサ等の受光素子である。画像表示セル７０から第一粘着剤層２１までを貫通する貫通孔５を設けることにより、外部からの光は、カバーウインドウ８０を透過して、光学素子９１に到達する。光学素子９１が発光素子である場合、光学素子９１からの光は貫通孔５を通ってカバーウインドウ８０を透過し、外部に射出する。光学素子９１は、貫通孔５内に配置されていてもよい。
【００３１】
光学積層体１０１の貫通孔５は、例えば、図３に示す積層体１０３の画像表示セル７０側（図の下側）から紫外線レーザーを照射して、孔あけ加工を行うことにより形成される。光学フィルム１０と画像表示セル７０を予め積層した状態で、積層体１０３を貫通するように孔あけ加工を行えば、積層時に孔の位置合わせを行う必要がないため、デバイスの作製プロセスを簡略化できるとともに、歩留まり向上が期待される。
【００３２】
積層体１０３に紫外線レーザーを照射して積層体の孔あけ加工を行う場合、レーザー照射面の被着体が紫外線吸収性を有していることが好ましい。例えば、積層体１０３の画像表示セル７０側から紫外線レーザーを照射する場合は、画像表示セル７０が紫外線吸収性を有していることが好ましい。積層体１０３の第一離型フィルム４１側から紫外線レーザーを照射する場合は、第一離型フィルム４１が紫外線吸収性を有していることが好ましい。
【００３３】
レーザー照射面の被着体が紫外線吸収性を有していることにより、当該被着体が紫外線レーザーを吸収して、発熱・気化し、その蒸気とともに、被着体上に設けられた粘着剤層や光学フィルム等も吹き飛ぶため、貫通孔が形成される。
【００３４】
紫外線レーザーを効率的に吸収するために、レーザー照射面の被着体の波長３５５ｎｍにおける光透過率は、７０％以下が好ましく、６０％以下がより好ましく、５０％以下がさらに好ましい。レーザー照射面の被着体の波長３５５ｎｍにおける光透過率は、４０％以下、３０％以下、２０％以下、１０％以下、５％以下または１％以下であってもよい。
【００３５】
画像表示セル７０が基板７１としてポリイミドフィルムを含む場合、ポリイミドフィルムが高い紫外線吸収性を有するため、画像表示セル７０側からの紫外線レーザー照射が、孔あけ加工性に優れている。
【００３６】
表示デバイス２０４において光学フィルム１０の視認側に配置される第一粘着剤層２１は、段差吸収性が要求される場合があり、厚みが大きく柔らかい粘着剤層が用いられる。第一粘着剤層２１の厚みは、例えば３０μｍ以上であり、２５℃における貯蔵弾性率は、０．３５ＭＰａ以下が好ましい。
【００３７】
上記のように、レーザー照射面に配置される部材が紫外線吸収性を有していれば、その上に設けられた部材もレーザーにより加工される。そのため、単に孔あけを行うのみであれば、被着体上に配置される粘着剤層や光学フィルムは、必ずしも紫外線吸収性を有している必要はない。しかし、粘着剤層は柔らかく、フィルム材料等に比べて加工性が低いため、貫通孔の形成が不十分となったり、レーザー加工部分の周辺に気泡が生じる場合がある。
【００３８】
特に、第一粘着剤層２１は、段差吸収性が要求される場合があり、厚みが大きく柔らかいため、レーザーによる加工時の加工不良が生じやすい。また、図３に示す光学積層体１０３において、第一粘着剤層２１と離型フィルム４１とは仮着状態であり、界面での接着力が小さいため、レーザー照射領域の周辺で、粘着剤層から離型フィルムが剥離する等の不具合が生じる場合がある。
【００３９】
第一粘着剤層２１が紫外線吸収性を有していれば、第一粘着剤層２１が紫外線レーザーを吸収するため、加工性が向上し、加工不良や離型フィルムの剥離等の不具合を抑制できる。第一粘着剤層２１の波長３５５ｎｍにおける光透過率は、８０％以下が好ましく、７５％以下がより好ましい。
【００４０】
第二粘着剤層２２も紫外線吸収性を有していてもよい。第二粘着剤層に紫外線吸収性を持たせる場合、第二粘着剤層の波長３５５ｎｍにおける光透過率は８０％以下が好ましく、７５％以下がより好ましい。光学フィルム１０と画像表示セル７０とを貼り合わせるための第二粘着剤層２２は、一般に段差吸収性を必要としない。第一粘着剤層２１に比べると、第二粘着剤層２２は厚みが小さく硬いため、第二粘着剤層２２は、紫外線吸収性を有していなくても、加工不良が生じ難い。特に、第二粘着剤層２２の厚みが３０μｍ以下の場合は、第二粘着剤層２２が紫外線吸収性を有していなくても、加工不良はほとんど生じない。
【００４１】
［光学積層体の構成要素］
以下では、光学積層体を構成する各光学要素の好ましい形態について順に説明する。
【００４２】
＜画像表示セル＞
図１Ｂ、図３および図４に示す光学積層体において、画像表示セル７０は、トップエミッション型の有機ＥＬセルであり、基板７１上に、金属電極７３、有機発光層７５および透明電極７７を順に備える。透明電極７７上には、封止材７９が積層されている。図示を省略しているが、封止材７９は、電極７３，７７、および有機発光層７５の側面を覆うように設けられていることが好ましい。
【００４３】
基板７１としては、ガラス基板またはプラスチック基板が用いられる。トップエミッション型の有機ＥＬセルでは、基板７１は透明である必要はなく、基板７１としてポリイミドフィルム等の高耐熱性フィルムを用いてもよい。有機発光層７５は、それ自身が発光層として機能する有機層の他に、電子輸送層、正孔輸送層等を備えていてもよい。透明電極７７は、金属酸化物層または金属薄膜であり、有機発光層７５からの光を透過する。基板７１の裏面側には基板の保護や補強を目的としてバックシート（不図示）が設けられていてもよい。
【００４４】
有機ＥＬセルは、基板上に透明電極と有機発光層と金属電極とを順に積層したボトムエミッション型でもよい。ボトムエミッション型の有機ＥＬセルでは、透明基板が用いられ、基板が視認側（第二粘着剤層２２側）に配置される。画像表示セルは有機ＥＬセルに限定されず、液晶セルや電気泳動方式の表示セル（電子ペーパー）等でもよい。画像表示セル７０の視認側表面には、タッチパネルセンサー（不図示）が配置されていてもよい。
【００４５】
＜光学フィルム＞
有機ＥＬセル７０上には、第二粘着剤層２２を介して光学フィルム１０が貼り合わせられている。光学フィルム１０は偏光子１１を含む。偏光子１１の両面には、偏光子保護フィルムとしての透明フィルム１３，１５が積層されている。偏光子の一方の面または両面の偏光子保護フィルムを省略して、偏光子１１上に直接粘着剤層を設けてもよい。
【００４６】
偏光子１１としては、例えば、ポリビニルアルコール系フィルム、部分ホルマール化ポリビニルアルコール系フィルム、エチレン・酢酸ビニル共重合体系部分ケン化フィルム等の親水性高分子フィルムに、ヨウ素や二色性染料等の二色性物質を吸着させて一軸延伸したもの、ポリビニルアルコールの脱水処理物やポリ塩化ビニルの脱塩酸処理物等のポリエン系配向フィルム等が挙げられる。
【００４７】
偏光子１１として、厚みが１０μｍ以下の薄型の偏光子を用いることもできる。薄型の偏光子としては、例えば、特開昭５１−０６９６４４号公報、特開２０００−３３８３２９号公報、ＷＯ２０１０／１００９１７号、特許第４６９１２０５号、特許第４７５１４８１号に記載されている偏光子が挙げられる。薄型偏光子は、例えば、ポリビニルアルコール系樹脂層と延伸用樹脂基材とを積層体の状態で延伸する工程と、ヨウ素等の二色性材料により染色する工程とを含む製法により得られる。
【００４８】
透明フィルム１３，１５としては、セルロース系樹脂、環状ポリオレフィン系樹脂、アクリル系樹脂、フェニルマレイミド系樹脂、ポリカーボネート系樹脂等の、透明樹脂フィルムが好ましく用いられる。透明フィルム１３，１５の波長４２０ｎｍにおける光透過率は８５％以上が好ましい。偏光子１１の両面に透明フィルム１３，１５が設けられる場合、透明フィルム１３，１５は同じ樹脂材料からなるフィルムでもよく、異なる樹脂材料からなるフィルムでもよい。
【００４９】
偏光子１１の一方または両方の面に配置された透明フィルム１３，１５は、紫外線吸収性を有していてもよい。透明フィルム１３，１５が紫外線吸収性を有していることにより、光学フィルム１０に隣接して配置された粘着剤層２１，２２の紫外線レーザーによる加工性が向上する傾向がある。偏光子１１の一方の面または両面に配置される透明フィルムの波長３５５ｎｍにおける光透過率は１０％以下であってもよく、５％以下であってもよい。
【００５０】
偏光子１１の視認側に配置される透明フィルム１３が紫外線吸収性を有していれば、外光に含まれる紫外線が透明フィルム１３で吸収されるため、偏光子１１の紫外線による劣化を抑制できる。透明フィルム１３の波長３５５ｎｍにおける光透過率は、１０％以下または５％以下であってもよい。
【００５１】
フィルム表面に紫外線吸収性コーティングを施したり、フィルム中に紫外線吸収剤を含めることにより、透明フィルムに紫外線吸収性を付与できる。紫外線吸収剤としては、ベンゾトリアゾール系紫外線吸収剤、ベンゾフェノン系紫外線吸収剤、サリチレート系紫外線吸収剤、トリアジン紫外線吸収剤、シアノアクリレート系紫外線吸収剤等が挙げられる。透明フィルムとして、ポリエチレンナフタレート（ＰＥＮ）等の紫外線吸収性を有する樹脂材料を用いてもよい。
【００５２】
光学フィルム１０は、偏光子１１の一方または両方の面に、必要に応じて適宜の接着剤層や粘着剤層を介して積層された光学機能フィルムを備えていてもよい。光学機能フィルムとしては、位相差板、視野角拡大フィルム、視野角制限（覗き見防止）フィルム、輝度向上フィルム等が挙げられる。光学フィルム１０は、光学機能フィルムとして、タッチパネルセンサーを含んでいてもよい。偏光子に接する透明フィルム１３，１５が偏光子保護フィルムと光学機能フィルムとしての機能を兼ね備えていてもよい。透明フィルム１３，１５が、タッチパネルセンサーの電極基板フィルムとしての機能を兼ね備えていてもよい。
【００５３】
有機ＥＬセル７０の金属電極７３は光反射性である。そのため、外光が有機ＥＬセルの内部に入射すると、金属電極７３で光が反射し、外部からは反射光が鏡面のように視認される。有機ＥＬセル７０の視認側表面に、光学フィルム１０として円偏光板を配置することにより、金属電極７３での反射光の外部への再出射を防止して、表示デバイスの画面の視認性および意匠性を向上できる。
【００５４】
円偏光板は、偏光子１１の有機ＥＬセル７０側の面に位相差フィルムを備える。偏光子１１に隣接して配置された透明フィルム１５が位相差フィルムであってもよい。位相差フィルムがλ／４のレターデーションを有し、位相差フィルムの遅相軸方向と偏光子１１の吸収軸方向とのなす角度が４５°である場合に、偏光子と位相差フィルムとの積層体が、金属電極７３での反射光の再出射を抑制するための円偏光板として機能する。円偏光板を構成する位相差フィルムは、２層以上のフィルムが積層されたものであってもよい。例えば、偏光子とλ／２板とλ／４板とを、それぞれの光学軸が所定の角度をなすように積層することにより、可視光の広帯域にわたって円偏光板として機能する広帯域円偏光板が得られる。
【００５５】
＜第一粘着剤層＞
第一粘着剤層２１は、表示デバイス２０４において、光学フィルム１０の視認側に配置され、光学フィルム１０とカバーウインドウ８０等の透明部材との貼り合わせに用いられる。第一粘着剤層２１は透明粘着シートであり、可視光透過率が高いことが好ましい。第一粘着剤層２１の波長４２０ｎｍにおける光透過率は８５％以上であり、８８％以上が好ましく、９０％以上がより好ましい。第一粘着剤層２１のヘイズは２％以下が好ましく、１％以下がより好ましい。
【００５６】
第一粘着剤層２１は２以上の粘着シートを積層したものでもよい。後述の第二粘着剤層２２も、２以上の粘着シートを積層したものでもよい。粘着剤層が積層粘着シートである場合、積層体の光透過率およびヘイズが上記範囲であることが好ましい。
【００５７】
粘着剤層２１を構成する粘着剤としては、アクリル系ポリマー、シリコーン系ポリマー、ポリエステル、ポリウレタン、ポリアミド、ポリビニルエーテル、酢酸ビニル／塩化ビニルコポリマー、変性ポリオレフィン、エポキシ系、フッ素系、天然ゴム、合成ゴム等のポリマーをベースポリマーとするものを適宜に選択して用いることができる。
【００５８】
光学的透明性に優れ、適度な濡れ性、凝集性および接着性等の粘着特性を示し、耐候性や耐熱性等にも優れることから、第一粘着剤層２１を構成する粘着剤としては、アクリル系ポリマーをベースポリマーとするアクリル系粘着剤が好ましい。後述の第二粘着剤層２２を構成する粘着剤も、第一粘着剤層２１と同様、アクリル系粘着剤が好ましい。アクリル系粘着剤は、粘着剤組成物の固形分全量に対するアクリル系ベースポリマーの含有量が５０重量％以上であることが好ましく、７０重量％以上であることがより好ましく、８０重量％以上であることがさらに好ましい。
【００５９】
アクリル系ベースポリマーとしては、（メタ）アクリル酸アルキルエステルのモノマー単位を主骨格とするものが好適に用いられる。なお、本明細書において、「（メタ）アクリル」とは、アクリルおよび／またはメタクリルを意味する。
【００６０】
（メタ）アクリル酸アルキルエステルとしては、アルキル基の炭素数が１〜２０である（メタ）アクリル酸アルキルエステルが好適に用いられる。（メタ）アクリル酸アルキルエステルは、アルキル基が分枝を有していてもよい。（メタ）アクリル酸アルキルエステルの含有量は、ベースポリマーを構成するモノマー成分全量に対して４０重量％以上であることが好ましく、５０重量％以上がより好ましく、６０重量％以上がさらに好ましい。アクリル系ベースポリマーは、複数の（メタ）アクリル酸アルキルエステルの共重合体であってもよい。構成モノマー単位の並びはランダムであっても、ブロックであってもよい。
【００６１】
アクリル系ベースポリマーは、共重合成分として、架橋可能な官能基を有するアクリル系モノマーユニットを含有していてもよい。ベースポリマーが架橋可能な官能基を有する場合、ベースポリマーの熱架橋や光硬化等による粘着剤のゲル分率の上昇を容易に行い得る。架橋可能な官能基を有するアクリル系モノマーとしてはヒドロキシ基含有モノマーや、カルボキシ基含有モノマーが挙げられる。中でも、ベースポリマーの共重合成分として、ヒドロキシ基含有モノマーを含有することが好ましい。ベースポリマーが、モノマーユニットとしてヒドロキシ基含有モノマーを有する場合、イソシアネート架橋剤等による架橋性が高められるとともに、高温高湿環境下での粘着剤の白濁が抑制される傾向があり、透明性の高い粘着剤が得られる。
【００６２】
ヒドロキシ基含有モノマーとしては、（メタ）アクリル酸２‐ヒドロキシエチル、（メタ）アクリル酸２‐ヒドロキシプロピル、（メタ）アクリル酸４‐ヒドロキシブチル、（メタ）アクリル酸６‐ヒドロキシヘキシル、（メタ）アクリル酸８‐ヒドロキシオクチル、（メタ）アクリル酸１０‐ヒドロキシデシル、（メタ）アクリル酸１２‐ヒドロキシラウリル、（メタ）アクリル酸（４−ヒドロキシメチル）シクロヘキシルメチル等が挙げられる。
【００６３】
ヒドロキシ基含有モノマーの含有量は、ベースポリマーを構成するモノマー成分全量に対して０．１〜５０重量％が好ましく、１〜４０重量％がより好ましく、３〜３０重量％がさらに好ましい。
【００６４】
アクリル系ベースポリマーは、ヒドロキシ基含有モノマーユニット以外に、窒素含有モノマー等の極性の高いモノマーユニットを含有することが好ましい。ヒドロキシ基含有モノマーに加えて、窒素含有モノマー等の高極性モノマーを含有することにより、粘着剤が高い接着性と保持力を有するとともに、高温高湿環境下での白濁が抑制される。
【００６５】
窒素含有モノマーとしては、Ｎ−ビニルピロリドン、メチルビニルピロリドン、ビニルピリジン、ビニルピペリドン、ビニルピリミジン、ビニルピペラジン、ビニルピラジン、ビニルピロール、ビニルイミダゾール、ビニルオキサゾール、ビニルモルホリン、（メタ）アクリロイルモルホリン、Ｎ−ビニルカルボン酸アミド類、Ｎ−ビニルカプロラクタム等のビニル系モノマーや、アクリロニトリル、メタクリロニトリル等のシアノアクリレート系モノマー等が挙げられる。中でも、Ｎ−ビニルピロリドンおよび（メタ）アクリロイルモルホリンが好ましく用いられる。
【００６６】
窒素含有モノマーの含有量は、ベースポリマーを構成するモノマー成分全量に対して、０．１〜５０重量％が好ましく、１〜４０重量％がより好ましく、３〜３０重量％がさらに好ましい。
【００６７】
アクリル系ポリマーを形成するモノマー成分には、多官能モノマー成分が含まれていてもよい。多官能モノマーは、（メタ）アクリロイル基またはビニル基等の不飽和二重結合を有する重合性の官能基を少なくとも２つ有するモノマーである。多官能モノマーは１分子中に３以上の重合性官能基を有していてもよい。
【００６８】
アクリル系ベースポリマーは、溶液重合、ＵＶ重合、塊状重合、乳化重合等の公知の重合方法により調製できる。粘着剤の透明性、耐水性、コスト等の点で、溶液重合法、またはＵＶ重合が好ましい。溶液重合の溶媒としては一般に酢酸エチル、トルエン等が用いられる。
【００６９】
ベースポリマーの調製に際しては、重合反応の種類に応じて、光重合開始剤や熱重合開始剤等の重合開始剤を用いてもよい。光重合開始剤としては、ベンゾインエーテル系光重合開始剤、アセトフェノン系光重合開始剤、α−ケトール系光重合開始剤、芳香族スルホニルクロリド系光重合開始剤、光活性オキシム系光重合開始剤、ベンゾイン系光重合開始剤、ベンジル系光重合開始剤、ベンゾフェノン系光重合開始剤、ケタール系光重合開始剤、チオキサントン系光重合開始剤、アシルフォスフィンオキサイド系光重合開始剤等を用いることができる。熱重合開始剤としては、アゾ系開始剤、過酸化物系開始剤、過酸化物と還元剤とを組み合わせたレドックス系開始剤（例えば、過硫酸塩と亜硫酸水素ナトリウムの組み合わせ、過酸化物とアスコルビン酸ナトリウムの組み合わせ等）を用いることができる。
【００７０】
ベースポリマーの分子量を調整するために、連鎖移動剤が用いられていてもよい。連鎖移動剤は、成長ポリマー鎖からラジカルを受け取ってポリマーの伸長を停止させるとともに、ラジカルを受け取った連鎖移動剤がモノマーを攻撃して再び重合を開始させる作用を有する。連鎖移動剤としては、例えば、α−チオグリセロール、ラウリルメルカプタン、グリシジルメルカプタン、メルカプト酢酸、２−メルカプトエタノール、チオグリコール酸、チオグルコール酸２−エチルヘキシル、２，３−ジメルカプト−１−プロパノール等のチオール類が好適に用いられる。
【００７１】
ベースポリマーを形成するモノマー成分として、単官能モノマーに加えて多官能モノマーを用いる場合、先に単官能モノマーを重合して、低重合度のプレポリマー組成物を形成し（予備重合）、プレポリマー組成物のシロップ中に多官能モノマーを添加して、プレポリマーと多官能モノマーとを重合（後重合）してもよい。このように、プレポリマーの予備重合を行うことによって、多官能モノマー成分に起因する分枝点を、ベースポリマー中に均一に導入できる。また、プレポリマー組成物と未重合のモノマー成分との混合物（粘着剤組成物）を基材上に塗布した後、基材上で後重合を行って、粘着剤層を形成してもよい。プレポリマー組成物は低粘度で塗布性に優れるため、プレポリマー組成物と未重合モノマーとの混合物である粘着剤組成物を塗布後に基材上で後重合を行う方法によれば、粘着剤層の生産性が高められると共に、粘着剤層の厚みを均一とすることができる。
【００７２】
プレポリマー組成物は、例えば、アクリル系ベースポリマーを構成するモノマー成分と重合開始剤とを混合した組成物（「プレポリマー形成用組成物」と称する）を、部分重合（予備重合）させることにより調製できる。なお、プレポリマー形成用組成物中のモノマーは、アクリル系ポリマーを構成するモノマー成分のうち、（メタ）アクリル酸アルキルエステルや極性基含有モノマー等の単官能モノマーであることが好ましい。プレポリマー形成用組成物は多官能モノマーを含んでいてもよい。例えば、ベースポリマーの原料となる多官能モノマー成分の一部をプレポリマー形成用組成物に含有させ、プレポリマーを重合後に多官能モノマー成分の残部を添加して後重合に供してもよい。
【００７３】
プレポリマー形成用組成物は、モノマーおよび重合開始剤以外に、必要に応じて連鎖移動剤等を含んでいてもよい。プレポリマーの重合方法は特に限定されないが、反応時間を調整して、プレポリマーの分子量（重合率）を所望の範囲とする観点から、ＵＶ光等の活性光線照射による重合が好ましい。予備重合に用いられる重合開始剤や連鎖移動剤は特に限定されず、例えば、上述の光重合開始剤や連鎖移動剤を用いることができる。
【００７４】
プレポリマーの重合率は特に限定されないが、基材上への塗布に適した粘度とする観点から、３〜５０重量％が好ましく、より好ましくは５〜４０重量％である。プレポリマーの重合率は、光重合開始剤の種類や使用量、ＵＶ光等の活性光線の照射強度・照射時間等を調整することによって、所望の範囲に調整できる。
【００７５】
上記プレポリマー組成物に、アクリル系ベースポリマーを構成するモノマー成分の残部（後重合モノマー）、および必要に応じて、重合開始剤、連鎖移動剤、シランカップリング剤、架橋剤等を混合して、粘着剤組成物を形成する。後重合モノマーは、多官能モノマーを含有することが好ましい。後重合モノマーとして、多官能モノマーに加えて、単官能モノマーを添加してもよい。
【００７６】
後重合に用いられる光重合開始剤や連鎖移動剤は特に限定されず、例えば、上述の光重合開始剤や連鎖移動剤を用いることができる。予備重合の際の重合開始剤がプレポリマー組成物中で失活せずに残存している場合は、後重合のための重合開始剤の添加を省略できる。
【００７７】
ベースポリマーは、必要に応じて架橋構造を有していてもよい。架橋構造の形成は、例えば、予備重合後や、ベースポリマーの重合後に、架橋剤を添加することにより行われる。架橋剤としては、イソシアネート系架橋剤、エポキシ系架橋剤、オキサゾリン系架橋剤、アジリジン系架橋剤、カルボジイミド系架橋剤、金属キレート系架橋剤等の一般に用いられているものを使用できる。架橋剤の含有量は、アクリル系ベースポリマー１００重量部に対して、通常、０〜５重量部の範囲であり、好ましくは０〜３重量部である。
【００７８】
粘着剤組成物中に架橋剤を含有する場合、被着体との貼り合わせ前に、加熱による架橋処理が行われ、架橋構造が形成されることが好ましい。架橋処理における加熱温度や加熱時間は、使用する架橋剤の種類に応じて適宜設定されるが、通常、２０℃〜１６０℃の範囲で、１分から７日程度の加熱により架橋が行われる。
【００７９】
粘着剤層２１を構成する粘着剤は、カバーウインドウ８０等の被着体との貼り合わせ後に、光照射により硬化可能な光硬化性粘着剤でもよい。例えば、加飾印刷等の隆起部を有するカバーウインドウの貼り合わせに光硬化性粘着剤を用いれば、光硬化前の粘着剤が柔らかい状態で貼り合わせを行うことにより段差吸収性を持たせて隆起部近傍への気泡の混入等を抑制できる。貼り合わせ後に紫外線等を照射して粘着剤を光硬化することにより、接着信頼性を向上できる。
【００８０】
光硬化性粘着剤は、例えば、ポリマーに加えて、光硬化性化合物（光重合性官能基を有するモノマーまたはオリゴマー）、および光重合開始剤を含むものが好ましい。光硬化性粘着剤は、光重合性化合物として、１分子中に２以上の重合性官能基を有する多官能化合物を含むことが好ましい。多官能性化合物の使用量は、その分子量や官能基数等により異なるが、ベースポリマーを構成するモノマー成分全量に対して、１０重量％以下が好ましく、５重量％以下がより好ましい。
【００８１】
上記のプレポリマー組成物と未重合のモノマー成分との混合物（粘着剤組成物）を、そのまま光硬化性粘着剤としてもよい。また、粘着剤組成物を基材上に塗布した後、後重合時の重合率を調整し、モノマーの一部を未硬化の状態で残存させることにより、光硬化性の粘着剤層を形成してもよい。
【００８２】
上記例示の各成分の他、粘着剤層２１は、シランカップリング剤、粘着付与剤、可塑剤、軟化剤、劣化防止剤、充填剤、着色剤、酸化防止剤、界面活性剤、帯電防止剤等の添加剤を含んでいてもよい。
【００８３】
粘着剤層２１に紫外線吸収性を持たせるために、紫外線吸収剤を用いてもよい。粘着剤層２１における紫外線吸収剤の含有量は、０．０５〜１０重量％程度であり、粘着剤層２１の波長３５５ｎｍにおける光透過率が８０％以下となるように調整すればよい。紫外線吸収剤としては、ベンゾトリアゾール系紫外線吸収剤、ベンゾフェノン系紫外線吸収剤、トリアジン紫外線吸収剤、サリチレート系紫外線吸収剤、シアノアクリレート系紫外線吸収剤等が挙げられる。紫外線吸収性が高く、かつアクリル系ポリマーとの相溶性に優れ、高透明性のアクリル系粘着シートが得られやすいことから、トリアジン系紫外線吸収剤およびベンゾトリアゾール系紫外線吸収剤が好ましく、中でも、水酸基を含有するトリアジン系紫外線吸収剤、および１分子中にベンゾトリアゾール骨格を１個有するベンゾトリアゾール系ギ凱旋吸収剤が好ましい。
【００８４】
紫外線吸収剤として市販品を用いてもよい。トリアジン系紫外線吸収剤の市販品としては、２−（４，６−ビス（２，４−ジメチルフェニル）−１，３，５−トリアジン−２−イル）−５−ヒドロキシフェニルと［（アルキルオキシ）メチル］オキシランとの反応生成物（ＢＡＳＦ社製「ＴＩＮＵＶＩＮ  ４００」）、２−（２，４−ジヒドロキシフェニル）−４，６−ビス−（２，４−ジメチルフェニル）−１，３，５−トリアジンと（２−エチルヘキシル）−グリシド酸エステルとの反応生成物（ＢＡＳＦ社製「ＴＩＮＵＶＩＮ  ４０５」）、（２，４−ビス［２−ヒドロキシ−４−ブトキシフェニル］−６−（２，４−ジブトキシフェニル）−１，３，５−トリアジン（ＢＡＳＦ社製「ＴＩＮＵＶＩＮ  ４６０」）、２−（４，６−ジフェニル−１，３，５−トリアジン−２−イル）−５−［（ヘキシル）オキシ］−フェノール（ＢＡＳＦ社製「ＴＩＮＵＶＩＮ  ５７７」）、２−（２−ヒドロキシ−４−［１−オクチルオキシカルボニルエトキシ］フェニル）−４，６−ビス（４−フェニルフェニル）−１，３，５−トリアジン（ＢＡＳＦ社製「ＴＩＮＵＶＩＮ  ４７９」）, ２，４−ビス−［｛４−（４−エチルヘキシルオキシ）−４−ヒドロキシ｝−フェニル］−６−（４−メトキシフェニル）−１,３,５−トリアジン（ＢＡＳＦ製「Ｔｉｎｏｓｏｒｂ  Ｓ」）、２−（４，６−ジフェニル−１，３，５−トリアジン−２−イル）−５−［２−（２−エチルヘキサノイルオキシ）エトキシ］−フェノール（ＡＤＥＫＡ製「ＡＤＫ  ＳＴＡＢ  ＬＡ−４６」）等が挙げられる。
【００８５】
ベンゾトリアゾール系紫外線吸収剤の市販品としては、２−（２Ｈ−ベンゾトリアゾール−２−イル）−６−（１−メチル−１−フェニルエチル）−４−（１，１，３，３−テトラメチルブチル）フェノール（ＢＡＳＦ製「ＴＩＮＵＶＩＮ  ９２８」）、２−（２−ヒドロキシ−５−ｔｅｒｔ−ブチルフェニル）−２Ｈ−ベンゾトリアゾール（ＢＡＳＦ製「ＴＩＮＵＶＩＮ  ＰＳ」）、２−（２Ｈ−ベンゾトリアゾール−２−イル）−４，６−ビス（１−メチル−１−フェニルエチル）フェノール（ＢＡＳＦ製「ＴＩＮＵＶＩＮ  ９００」）、２−（２Ｈ−ベンゾトリアゾール−２−イル）−６−（１−メチル−１−フェニルエチル）−４−（１，１，３，３−テトラメチルブチル）フェノール（ＢＡＳＦ製「ＴＩＮＵＶＩＮ  ９２８」）、２−（２Ｈ−ベンゾトリアゾール−２−イル）−６−ドデシル−４−メチルフェノール（ＢＡＳＦ製「ＴＩＮＵＶＩＮ  ５７１」）、２−（２Ｈ−ベンゾトリアゾール−２−イル）−ｐ−クレゾール（ＢＡＳＦ製「ＴＩＮＵＶＩＮ  Ｐ」）、２−（２Ｈ−ベンゾトリアゾール−２−イル）−４−６−ビス（１−メチル−１−フェニルエチル）フェノール（ＢＡＳＦ製「ＴＩＮＵＶＩＮ  ２３４」）、２−〔５−クロロ（２Ｈ）−ベンゾトリアゾール−２−イル〕−４−メチル−６−（ｔｅｒｔ−ブチル）フェノール（ＢＡＳＦ製「ＴＩＮＵＶＩＮ  ３２６、」）、２−（２Ｈ−ベンゾトリアゾール−２−イル）−４，６−ジ−ｔｅｒｔ−ペンチルフェノール（ＢＡＳＦ製「ＴＩＮＵＶＩＮ  ３２８」）、２−（２Ｈ−ベンゾトリアゾール−２−イル）−４−（１，１，３，３−テトラメチルブチル）フェノール（ＢＡＳＦ製「ＴＩＮＵＶＩＮ  ３２９」）、ベンゼンプロパン酸と３−（２Ｈ−ベンゾトリアゾール−２−イル）−５−（１，１−ジメチルエチル）−４−ヒドロキシ（Ｃ７−９側鎖および直鎖アルキル）とのエステル化合物（ＢＡＳＦ製「ＴＩＮＵＶＩＮ３８４−２」）、メチル−３−（３−（２Ｈ−ベンゾトリアゾール−２−イル）−５−ｔ−ブチル−４−ヒドロキシフェニル）プロピオネートとポリエチレングリコールとの反応生成物（ＢＡＳＦ製「ＴＩＮＵＶＩＮ１  １３０」）、メチル３−（３−（２Ｈ−ベンゾトリアゾール−２−イル）−５−ｔｅｒｔ−ブチル−４−ヒドロキシフェニル）プロピオネートとポリエチレングリコール３００との反応生成物（ＢＡＳＦ製「ＴＩＮＵＶＩＮ  ２１３」）、２−［２−ヒドロキシ−３−（３、４、５，６−テトラヒドロフタルイミドーメチル）−５−メチルフェニル］ベンゾトリアゾール（住友化学製「Ｓｕｍｉｓｏｒｂ２５０」）等が挙げられる。
【００８６】
基材上に粘着剤組成物を層状に塗布し、必要に応じて溶媒の乾燥やベースポリマーの架橋・硬化を行うことにより粘着剤層が形成される。粘着剤組成物が光硬化性である場合は、支持基材上に粘着剤組成物を塗布後に、紫外線および／または短波長の可視光を照射して光硬化を行ってもよい。光硬化を行う際は、塗布層の表面にカバーシートを付設して、粘着剤組成物を２枚のシート間に挟持した状態で光を照射して、酸素による重合阻害を防止することが好ましい。
【００８７】
第一粘着剤層２１の厚みは特に限定されず、一般には５〜１０００μｍ程度である。第一粘着剤層２１に固着積層される被着体（カバーウインドウ８０等）が印刷段差等の隆起部を有しており、段差吸収性が求められる場合は、第一粘着剤層２１の厚みは３０μｍ以上が好ましい。第一粘着剤層２１の厚みは４０μｍ以上または５０μｍ以上であってもよい。表示デバイスの軽量化・薄型化の観点や、粘着剤層形成の容易性、ハンドリング性等を勘案すると、第一粘着剤層２１の厚みは、５００μｍ以下が好ましく、３００μｍ以下がより好ましく、２５０μｍ以下がさらに好ましい。
【００８８】
第一粘着剤層２１の波長３５５ｎｍにおける光透過率は８０％以下である。第一粘着剤層２１が紫外線吸収性を有することにより、紫外線レーザーによる積層体の加工時に、第一粘着剤層の加工性が向上するとともに、貼り合わせ界面での剥離や、貼り合わせ界面への気泡の混入を抑制できる。
【００８９】
紫外線レーザーによる加工性を高める観点からは、第一粘着剤層２１の波長３５５ｎｍにおける光透過率は小さいほど好ましい。第一粘着剤層２１の波長３５５ｎｍにおける光透過率は７５％以下、７０％以下、または６５％以下であってもよい。
【００９０】
第一粘着剤層２１が紫外線吸収性を有していれば、外光に含まれる紫外線が第一粘着剤層２１で吸収されるため、偏光子１１の紫外線による劣化を抑制できる。一方、偏光子１１の視認側に配置される透明フィルム１３が紫外線吸収性を有している場合は、第一粘着剤層２１には高い紫外線吸収性は要求されず、第一粘着剤層２１は、紫外線レーザーによる加工性を発揮可能な程度の紫外線吸収性を有していればよい。
【００９１】
第一粘着剤層２１が光硬化性粘着剤である場合、紫外線吸収剤等による紫外線吸収量が大きいと、光重合開始剤が吸収する紫外線量が低減するため、硬化阻害の原因となり得る。光硬化効率を高める観点においては、第一粘着剤層２１の波長３５５ｎｍにおける光透過率は２０％以上、２５％以上または３０％以上であってもよい。第一粘着剤層２１による紫外線遮蔽性が十分でない場合でも、透明フィルム１３が紫外線吸収性を有していれば、偏光子１１の紫外線劣化を抑制できる。
【００９２】
第一粘着剤層２１に段差吸収性が要求される場合、第一粘着剤層２１の２５℃における貯蔵弾性率Ｇ’は、０．３５ＭＰａ以下が好ましく、０．３０ＭＰａ以下がより好ましい。一方、第一粘着剤層２１が過度に柔らかい場合は、粘着剤付き光学フィルムを枚葉に切り出す際のカット時のカット刃等への粘着剤の移着や、枚葉の粘着剤付き光学フィルムの端面からの粘着剤のはみ出しが生じやすい。また、第一粘着剤層２１が過度に柔らかい場合は、レーザーによる加工時の加工不良の原因となり得る。そのため、第一粘着剤層２１の２５℃における貯蔵弾性率Ｇ’は、０．０１ＭＰａ以上が好ましく、０．０２ＭＰａ以上がより好ましい。第一粘着剤層２１の２５℃における貯蔵弾性率Ｇ’は、０．０３ＭＰａ以上、０．０５ＭＰａ以上、または０．１ＭＰａ以上であってもよい。
【００９３】
＜第二粘着剤層＞
第二粘着剤層２２は、表示デバイス２０４において、光学フィルム１０と画像表示セル７０との貼り合わせに用いられる。第二粘着剤層２２は透明粘着シートであり、可視光透過率が高いことが好ましい。第二粘着剤層２２の波長４２０ｎｍにおける光透過率は８５％以上であり、８８％以上が好ましく、９０％以上がより好ましい。第二粘着剤層２２のヘイズは２％以下が好ましく、１％以下がより好ましい。
【００９４】
粘着剤層２２を構成する粘着剤は特に限定されず、各種のポリマーをベースポリマーとするものを適宜に選択して用いることができる。前述のように、第二粘着剤層２２を構成する粘着剤としては、アクリル系ポリマーをベースポリマーとするアクリル系粘着剤が好ましい。
【００９５】
第二粘着剤層２２の厚みは、特に限定されない。第二粘着剤層２２には、段差吸収性は要求されないため、第二粘着剤層２２の厚みは、第一粘着剤層２１の厚みよりも小さくてもよい。第二粘着剤層２２の厚みは、３〜３０μｍが好ましく、５〜２７μｍがより好ましく、１０〜２５μｍがさらに好ましい。
【００９６】
第二粘着剤層２２の２５℃における貯蔵弾性率Ｇ’は、例えば、０．０２〜５ＭＰａ程度である。第二粘着剤層２２には、段差吸収性は要求されないため、第二粘着剤層の２５℃における貯蔵弾性率Ｇ’は、第一粘着剤層２１のＧ’よりも大きくてもよい。
【００９７】
第二粘着剤層２２は紫外線吸収性を有していてもよく、紫外線吸収性を有していなくてもよい。第二粘着剤層２２の厚みが３０μｍ以下であれば、第二粘着剤層が紫外線吸収性を有していなくても、積層体への紫外線レーザーの照射により、第二粘着剤層２２に貫通孔を形成できる。そのため、第二粘着剤層の波長３５５ｎｍにおける光透過率は、８０％以上、８３％以上、または８５％以上であってもよい。第二粘着剤層２２の厚みが３０μｍよりも大きい場合は、紫外線レーザーによる加工性を高める観点から、第二粘着剤層２２の波長３５５ｎｍにおける光透過率は、８０％以下が好ましく、７５％以下がより好ましい。第二粘着剤層２２の波長３５５ｎｍにおける光透過率は、第一粘着剤層２１の波長３５５ｎｍにおける光透過率より大きくてもよい。
【００９８】
＜両面粘着剤付き光学フィルム＞
光学フィルム１０の視認側の主面に第一粘着剤層２１を設け、光学フィルム１０の第二主面側の主面に第二粘着剤層２２を設けることにより、両面粘着剤付き光学フィルム２５が形成される。光学フィルム１０に第一粘着剤層２１および第二粘着剤層２２を形成する方法としては、例えば、剥離フィルム上に粘着剤組成物を塗布し、溶媒等を乾燥除去して、必要に応じて架橋処理を行って粘着剤層を形成した後に、光学フィルム１０上に粘着剤層を転写する方法；または、光学フィルム１０に粘着剤組成物を塗布し、溶媒等を乾燥除去して、粘着剤層を光学フィルム上に形成する方法等が挙げられる。光学フィルム上に粘着剤層を転写する方法では、粘着剤層の形成に用いた離型フィルムを、そのまま両面粘着剤付き光学フィルムの離型フィルム４１，４２として用いてもよい。光学フィルム１０上に粘着剤組成物を塗布して粘着剤層を形成する場合は、溶媒を乾燥除去後の粘着剤層上に、離型フィルムが設けられる。
【００９９】
＜離型フィルム＞
粘着剤層２１，２２に仮着される離型フィルム４１，４２としては、フィルム基材の表面に離型層を備えるものが好ましく用いられる。離型層の材料としては、シリコーン系離型剤、フッ素系離型剤、長鎖アルキル系離型剤、脂肪酸アミド系離型剤等が挙げられる。アクリル系粘着剤に対する密着性と剥離性とを両立可能であることから、シリコーン離型剤が好ましい。
【０１００】
離型フィルムのフィルム基材としては、透明性を有する樹脂フィルムが好ましい。樹脂材料としては、ポリエチレンテレフタレート、ポリエチレンナフタレート等のポリエステル系樹脂、アセテート系樹脂、ポリエーテルスルホン系樹脂、ポリカーボネート系樹脂、ポリアミド系樹脂、ポリイミド系樹脂、ポリオレフィン系樹脂、（メタ）アクリル系樹脂、ポリ塩化ビニル系樹脂、ポリ塩化ビニリデン系樹脂、ポリスチレン系樹脂、ポリビニルアルコール系樹脂、ポリアリレート系樹脂、ポリフェニレンサルファイド系樹脂等が挙げられる。これらの中でも、ポリエチレンテレフタレート（ＰＥＴ）等のポリエステル系樹脂が特に好ましい。
【０１０１】
離型フィルム４１，４２の厚みは、１０〜２００μｍが好ましく、２５〜１５０μｍがより好ましい。離型フィルム４１の厚みと、離型フィルム４２の厚みは同一でもよく異なっていてもよい。
【０１０２】
第二粘着剤層２２に画像表示セル７０を貼り合わせた積層体に、紫外線レーザーを照射して加工を行う場合、離型フィルム４２は剥離除去されているため、離型フィルム４２の光学特性は、レーザー加工性に特段の影響を与えない。画像表示セル７０側から紫外線レーザーを照射する場合、離型フィルム４１は、紫外線吸収性を有していてもよく、紫外線吸収性を有していなくてもよい。そのため、離型フィルム４１，４２の波長３５５ｎｍにおける光透過率は、８０％以上、８５％以上または９０％以上であってもよい。後に詳述するように、積層体の離型フィルム側の面から紫外線レーザーを照射する場合は、レーザー照射面の離型フィルムが紫外線吸収性を有していることが好ましく、レーザー照射面の離型フィルムの波長３５５ｎｍにおける光透過率は１５〜７０％が好ましい。
【０１０３】
［光学フィルムのカッティング］
両面粘着剤付き光学フィルム２５の粘着剤層２１，２２の表面に離型フィルム４１，４２が仮着された積層体１０２は、必要に応じて所望サイズにカットした後、粘着剤層の表面に仮着された離型フィルムを剥離して、画像表示セル７０やカバーウインドウ８０等の被着体に貼り合わせられる。
【０１０４】
ロールトゥーロール方式で大面積のシート（マザー基板）を作製した後、被着体のサイズにあわせた所定サイズにカッティングすることにより、枚葉の両面粘着剤付き光学フィルムが得られる。この方法では、マザー基板から多数の枚葉のシートが得られるため、生産性を向上できる。一般には、マザー基板から、画像表示セル７０のサイズ（画面サイズ）と合致する枚葉の製品サイズにカットされる。カット方法としては、トムソン刃等を用いて打ち抜く方法や、丸刃および皿刃等のカッターや、レーザー光、水圧を利用する方法等が挙げられる。
【０１０５】
図２に示す積層体１０２では、粘着剤層２１，２２の表面に離型フィルム４１，４２が仮着されているため、粘着剤層の主面は保護されている。一方で、粘着剤層の端面は露出した状態であり、端面からの粘着剤のはみ出しにより、糊欠けや糊汚れを生じる場合がある。枚葉の粘着剤付き光学フィルムでは、糊欠けや糊汚れを防止するために、粘着剤層の端面を、光学フィルム１０の端面や離型フィルム４１，４２の端面よりも内側に設けてもよい。
【０１０６】
例えば、図５に示す積層体１０５のように、離型フィルム４１，４２が、光学フィルム１０および粘着剤層２１，２２の端面よりも外側に張り出して設けられ、粘着剤層２１，２２の端面が離型フィルム４１，４２の端面よりも内側に位置していてもよい。図６に示す積層体１０６のように、粘着剤層２１，２２と離型フィルム４１，４２との界面近辺において、粘着剤層２１，２２端面が離型フィルム４１，４２の端面とほぼ一致しており、粘着剤層２１，２２の厚み方向中心部付近において、粘着剤層２１，２２の端面が離型フィルム４１，４２の端面よりも内側に位置する形状であってもよい。
【０１０７】
両面に離型フィルム４１，４２が仮着された両面粘着剤付き光学フィルム２５を、主面（離型フィルム付設面）から加圧して、粘着剤層２１，２２の端部を光学フィルム１０の端部からはみ出させた状態でカットした後に、圧力を開放することにより、図６に示す積層体１０６のように、粘着剤層２１，２２の端面を、光学フィルム１０の端面や離型フィルム４１，４２の端面よりも内側に存在させることができる。この方法を採用する場合、ロールトゥーロール方式で作製したマザー基板を、トムソン刃等で打ち抜き、打ち抜き後の積層体を複数枚重ねた状態で、積層方向から加圧し、粘着剤層が端面からはみ出した状態で回転刃等を用いて、打ち抜きによるカット面の内側をカット（切削）して製品サイズに仕上げる方法が好ましい。
【０１０８】
例えば、光学フィルム１０上への粘着剤層２１，２２の付設面積を制御する方法、粘着剤層２１，２２を付設後に粘着剤層部分だけを取り除く方法等により、図５に示すように、離型フィルム４１，４２が、粘着剤層２１，２２の端面よりも外側に張り出した枚葉の積層体１０５を形成できる。
【０１０９】
生産性の観点からは、ロールトゥーロール方式でマザー基板を作製し、粘着剤付き光学フィルムおよび離型フィルムを切断加工する方法が好ましい。例えば、粘着剤付き光学フィルムのマザー基板を、以下の手順で切断加工することにより、離型フィルム４１，４２が、粘着剤層２１，２２の端面よりも外側に張り出した枚葉の積層体１０５を形成できる。
【０１１０】
まず、両面に離型フィルム４１，４２が設けられた積層体の離型フィルム４２側の面からハーフカットを行い、離型フィルム４２および両面粘着剤付き光学フィルム２５を切断する。その後、切断線に囲まれた領域の両面粘着剤付き光学フィルム、および全面の離型フィルム４２を、離型フィルム４１の表面から剥離除去する。両面粘着剤付き光学フィルム２５の第二粘着剤層２２上に別の離型フィルム４３を貼り合わせることにより、図７に示すように、２枚の離型フィルム４１，４３の間に、枚葉の両面粘着剤付き光学フィルム２５が複数配置された積層体３０７が形成される。
【０１１１】
この積層体３０７を切断することにより、離型フィルム４１，４３が、両面粘着剤付き光学フィルム２５の端面よりも外側に張り出した枚葉の積層体が得られる。積層体を切断する際に、両面粘着剤付き光学フィルム２５が設けられていない領域の離型フィルム４１を切断すれば、図５に示すように、離型フィルム４３の張り出し量が大きい積層体が得られる。
【０１１２】
マザー基板をキャリアシートに貼り合わせて、枚葉へのカッティングを行ってもよい。両面に離型フィルム４１，４２が設けられた積層体の離型フィルム４１側の面にキャリアシート４９を貼り合わせ、離型フィルム４２側からハーフカットを行う。この際、離型フィルム４２と両面粘着剤付き光学フィルム２５を切断するようにハーフカットを行い、その切断線よりも外側で、離型フィルム４２、両面粘着剤付き光学フィルム２５および離型フィルム４２を切断するようにハーフカットを行う。切断線に囲まれた離型フィルム４２、切断線に囲まれた両面粘着剤付き光学フィルム２５、および全面の離型フィルム４２を、キャリアシート４９の表面から剥離除去する。両面粘着剤付き光学フィルム２５の第二粘着剤層２２上に別の離型フィルム４３を貼り合わせることにより、図８に示す積層体３０８が得られる。
【０１１３】
この積層体３０８の離型フィルム４３を切断し、キャリアシート４９から離型フィルム４１、両面粘着剤付き光学フィルム２５および離型フィルム４３の積層体を剥離することにより、図５に示すように、離型フィルム４３の張り出し量が大きい積層体が得られる。
【０１１４】
粘着剤層の端面よりも外側に張り出すように離型フィルムを設ける場合、一方の面の離型フィルムの張り出し量と他方の面の離型フィルムの張り出し量は、同一でも異なっていてもよい。図５に示すように、両面の離型フィルムの張り出し量が異なることにより、剥離対象の離型シートを選択的に摘むことが容易となる。先に剥離する離型フィルムの張り出し量を大きくすることにより、作業性がさらに向上する。第二離型フィルム４２（４３）を第二粘着剤層２２から剥離して、第二粘着剤層２２に画像表示セル７０を貼り合わせた後、第一離型フィルム４１を第一粘着剤層２１から剥離して、第一粘着剤層２１にカバーウインドウ８０を貼り合わせる場合は、第二離型フィルム４２（４３）の張り出し量を大きくすればよい。
【０１１５】
［貫通孔の形成］
第二粘着剤層２２の表面に仮着された第二離型フィルム４２を剥離し、第二粘着剤層２２に、画像表示セル７０を貼り合わせて固着積層することにより、光学積層体１０３が形成される。画像表示セル７０上に第二粘着剤層２２を介して光学フィルム１０を貼り合わせ、その上に、第一粘着剤層２１および第一離型フィルム４１を積層して、光学積層体１０３を形成してもよい。
【０１１６】
積層体１０３の画像表示セル７０側から紫外線レーザーを照射することにより、画像表示セル７０、第二粘着剤層２２、光学フィルム１０、第一粘着剤層２１、および第一粘着剤層２１上に仮着された離型フィルム４１を貫通するように貫通孔（細孔）が形成される。紫外線レーザーとしては、波長４００ｎｍ以下のレーザー光を照射できるものであれば特に限定されないが、高出力で加工性に優れることから、ＹＡＧレーザーの第三高調波（波長３５５ｎｍ）が好ましい。レーザパワーは、例えば、０．１〜５０Ｗ程度である。
【０１１７】
貫通孔５の形状は特に限定されず、画像表示セル７０の下に配置される光学素子９１の形状にあわせて適宜設定すればよい。貫通孔５の形状は、円形、楕円形、三角形、四角形、多角形、線状等であってもよい。光学素子９１としてカメラが配置される場合、カメラのレンズの形状にあわせて、円形の貫通孔を設ければよい。光学積層体に複数の貫通孔を形成してもよい。
【０１１８】
レーザー光源および光学積層体の位置を固定してレーザー照射を行う場合、レーザー加工により形成される貫通孔は、レーザー光の光径と同程度の細孔である。貫通孔５の大きさがレーザー光径よりも大きい場合は、光学積層体に対してレーザー光源を相対移動させることにより、目的とするサイズ・形状を有する貫通孔５を形成できる。貫通孔５を形成する領域の全体にレーザーを照射して開口を形成してもよい。また、貫通孔５の形状の外周に沿ってレーザーを照射して、その内部をくり抜いて、目的とするサイズ・形状の貫通孔５を形成することもできる。
【０１１９】
画像表示セル７０には、ポリイミドフィルム等の紫外線吸収性部材が含まれているため、画像表示セル７０が紫外線レーザーを吸収する。紫外線レーザーの吸収により、画像表示セル７０が発熱・気化するため、その蒸気とともに、画像表示セル７０上に設けられた第二粘着剤層２２、光学フィルム１０、第一粘着剤層２１および離型フィルム４１が吹き飛ばされて、貫通孔が形成される。
【０１２０】
第二粘着剤層２２、光学フィルム１０および第一粘着剤層２１が紫外線吸収性を有していれば、これらの光学部材も紫外線レーザーを吸収するため、加工精度が向上する。前述のように、第二粘着剤層２２の厚みが小さい場合は（例えば３０μｍ以下）、第二粘着剤層２２が紫外線吸収性を有していなくても、十分な加工性を示す。離型フィルム４１も紫外線吸収性を有していてもよく、紫外線吸収性を有していなくてもよい。
【０１２１】
第一粘着剤層２１は、紫外線吸収性を有しており、紫外線レーザーを吸収するため、第一粘着剤層２１の厚みが大きく柔らかい場合であっても、良好な加工性を示す。第一粘着剤層２１が紫外線吸収性を有していれば、その加工時の加熱・気化の勢いで、第一粘着剤層２１上に仮着された離型フィルム４１も加工されるため、レーザー照射領域の周辺での、離型フィルムの剥離や気泡の混入を抑制できる。
【０１２２】
［表示デバイスの形成］
第一粘着剤層２１に仮着された離型フィルム４１を剥離し、カバーウインドウ８０を貼り合わせることにより、第一粘着剤層２１にカバーウインドウ８０が固着積層され、第二粘着剤層２２に画像表示セル７０が固着積層された光学積層体（画像表示素子）が形成される。この光学積層体は、画像表示セル７０から第一粘着剤層２１までを貫通する貫通孔５を有している。
【０１２３】
貫通孔５の下に、光学素子９１を配置することにより、光学素子付き表示デバイスが得られる。光学素子９１は、カメラや光センサ等の受光素子、またはＬＥＤ等の発光素子であってもよい。
【０１２４】
カバーウインドウ８０としては、適宜の機械強度および厚みを有する透明板が用いられる。このような透明板としては、アクリル系樹脂、ポリカーボネート系樹脂、透明ポリイミド樹脂等の透明樹脂板、またはガラス板等が用いられる。カバーウインドウ８０の厚みは、例えば２０〜２０００μｍ程度である。フレキシブルデバイスにおいては、カバーウインドウ８０として透明樹脂フィルムを用いることが好ましく、その厚みは、２０〜５００μｍが好ましく、３０〜３００μｍがより好ましく、５０〜２００μｍがさらに好ましい。カバーウインドウ８０として、折り曲げ可能な薄ガラス基板を用いてもよい。
【０１２５】
カバーウインドウ８０はタッチパネルセンサーと一体化されたものでもよい。カバーウインドウ８０の視認側表面には、反射防止層やハードコート層等が設けられていてもよい。
【０１２６】
第一粘着剤層２１上にカバーウインドウ８０を貼り合わせた後に、貼り合わせ界面や、印刷段差近傍の気泡を除去するために、加熱、加圧、減圧等の処理を行ってもよい。ディレイバブルの抑制等を目的として、オートクレーブ処理を実施してもよい。
【０１２７】
第一粘着剤層２１が光硬化性粘着剤である場合、第一粘着剤層２１にカバーウインドウ８０を貼り合わせた後に、第一粘着剤層を光硬化することが好ましい。例えば、カバーウインドウ８０を通して、紫外線等の活性光線を照射することにより、第一粘着剤層２１の光硬化が行われる。粘着剤を光硬化することにより、接着信頼性が向上する。
【０１２８】
［孔あけ加工の変形例］
上記の例では、第二粘着剤層２２に被着体として画像表示セル７０が固着積層された積層体１０３に、画像表示セル７０側から紫外線レーザーを照射して貫通孔５を形成する場合を中心に説明したが、紫外線レーザーによる貫通孔の形成は、他の実施形態にも適用可能である。
【０１２９】
例えば、光学積層体１０３の第一粘着剤層２１上に仮着された離型フィルム４１側から紫外線レーザーを照射して貫通孔５を形成してもよい。離型フィルム４１側から紫外線レーザーを照射する場合は、離型フィルム４１が紫外線吸収性を有していることが好ましく、離型フィルム４１の波長３５５ｎｍにおける光透過率は、７０％以下が好ましく、６０％以下がより好ましい。
【０１３０】
レーザー照射面に配置された離型フィルム４１の紫外線吸収性が高いほど（波長３５５ｎｍにおける光透過率が小さいほど）、紫外線レーザーによる加工効率が向上する傾向がある。一方、離型フィルム４１の紫外線吸収性が過度に大きい場合は、離型フィルム４１に形成された貫通孔の周辺（レーザー照射領域の周辺）に、気泡が発生する場合がある（図１４参照）。離型フィルムに気泡が生じる原因は定かではないが、離型フィルムのフィルム基材（例えば、ＰＥＴフィルム）は、ポリイミドフィルム等に比べて耐熱性が低いため、紫外線レーザーを吸収した際の発熱により気泡が生じやすいことが一因として考えられる。
【０１３１】
表示デバイスの形成時に、離型フィルム４１は剥離され、カバーウインドウ等の被着体が貼り合わせられるため、離型フィルム４１の貫通孔の周辺に気泡が発生していても、品質上の問題は生じない。ただし、離型フィルム４１に気泡が生じると、粘着剤層等に混入した気泡との区別がつけ難く、工程検査が困難となったり、判断ミスの原因となる場合がある。また、離型フィルム４１に生じた気泡による変形が、第一粘着剤層２１に転写して外観不良の原因となる場合がある。そのため、離型フィルム４１側から紫外線レーザーを照射して孔あけ加工を行う場合は、離型フィルム４１に気泡が生じないことが好ましい。
【０１３２】
離型フィルム４１の紫外線吸収性が低い（紫外線透過率が高い）場合に、気泡の発生が抑制される傾向がある。レーザー加工による離型フィルム４１への気泡の発生を抑制する観点において、離型フィルム４１の波長３５５ｎｍにおける光透過率は、１５％以上が好ましく、２０％以上がより好ましく、３０％以上がさらに好ましい。離型フィルム４１の波長３５５ｎｍにおける光透過率は、３５％以上または４０％以上であってもよい。
【０１３３】
＜画像表示セルとの積層前の孔あけ加工＞
第二粘着剤層２２に画像表示セルを貼り合わせる前の積層体に紫外線レーザーを照射して孔あけ加工を行ってもよい。例えば、第一粘着剤層２１に離型フィルム４１が仮着され、第二粘着剤層２２に離型フィルム４２が仮着された積層体１０２に紫外線レーザーを照射して、図９に示すように、貫通孔７を有する積層体１０５を形成してもよい。貫通孔７を形成する際、紫外線レーザーは、離型フィルム４１側および離型フィルム４２側のいずれから照射してもよい。
【０１３４】
レーザー照射面側の離型フィルムは、紫外線吸収性を有していることが好ましく、レーザー照射面の離型フィルムの波長３５５ｎｍにおける光透過率は、７０％以下が好ましく、６０％以下がより好ましい。レーザー加工領域周辺での気泡の発生を抑制する観点から、レーザー照射面の離型フィルムＷの波長３５５ｎｍにおける光透過率は、１５％以上が好ましく、２０％以上がより好ましく、３０％以上がさらに好ましい。レーザー照射面の離型フィルムの波長３５５ｎｍにおける光透過率は、３５％以上または４０％以上であってもよい。
【０１３５】
例えば、離型フィルム４２側から紫外線レーザーを照射する場合は、離型フィルム４２の波長３５５ｎｍにおける光透過率が上記範囲であることが好ましい。離型フィルム４２側から紫外線レーザーを照射する場合、離型フィルム４１は紫外線吸収性を有していてもよく、紫外線吸収性を有していなくてもよい。
【０１３６】
離型フィルム４１側から紫外線レーザーを照射する場合は、離型フィルム４１の波長３５５ｎｍにおける光透過率が上記範囲であることが好ましい。離型フィルム４１側から紫外線レーザーを照射する場合、離型フィルム４２は紫外線吸収性を有していてもよく、紫外線吸収性を有していなくてもよい。
【０１３７】
両面粘着剤付き光学フィルム２５の粘着剤層２１，２２の表面に離型フィルムが仮着された積層体は、第一粘着剤層２１、光学フィルム１０および第二粘着剤層２２を貫通する貫通孔が設けられていればよく、一方または両方の離型フィルムには貫通孔が設けられていなくてもよい。
【０１３８】
例えば、図１０に示す光学積層体１１０では、両面粘着剤付き光学フィルム２５に設けられた貫通孔８が、第一粘着剤層２１に仮着された離型フィルム４１を貫通しているが、第二粘着剤層２２に仮着された離型フィルム４７には貫通孔が設けられていない。第二粘着剤層２２に仮着された離型フィルムに貫通孔が設けられ、第一粘着剤層２１に仮着された離型フィルムに貫通孔が設けられていなくてもよい。
【０１３９】
図１１に示す光学積層体１１１では、両面粘着剤付き光学フィルム２５を構成する第一粘着剤層２１、光学フィルム１０および第二粘着剤層２２に貫通孔９が設けられているが、粘着剤層２１，２２に仮着された離型フィルム４６，４７には貫通孔が設けられていない。
【０１４０】
粘着剤層２１，２２に離型フィルム４１、４２が仮着された光学積層体１０２に、紫外線レーザーを照射して貫通孔７を形成した後、貫通孔が設けられた積層体１０９の離型フィルム４１，４２の一方または両方を、別の離型フィルム４６，４７に貼り替えることにより、片面または両面の離型フィルムに貫通孔が形成されていない光学積層体が得られる。
【０１４１】
レーザー加工により貫通孔を形成後に、離型フィルムを貼り替えることにより、両面粘着剤付き光学フィルム２５の貫通孔が、離型フィルムで塞がれるため、光学積層体のハンドリングや保管の際の、貫通孔内への異物の混入等を防止できる。光学フィルムおよび粘着剤層に貫通孔を形成後に、粘着剤層に仮着された離型フィルムを貼り替える場合、貼り替え後の離型フィルムは、紫外線吸収性を有していてもよく、紫外線吸収性を有していなくてもよい。
【０１４２】
貫通孔が設けられた粘着剤層２１，２２に仮着された離型フィルムは、粘着剤層２１，２２の端面よりも外側に張り出していてもよい。第一粘着剤層２１に仮着された離型フィルムが第一粘着剤層の端面よりも外側に張り出していてもよく、第二粘着剤層２２に仮着された離型フィルムが第二粘着剤層２２の端面よりも外側に張り出していてもよい。図１２に示すように、両面の離型フィルム４１，４８が、それぞれ、第一粘着剤層２１の端面および第二粘着剤層２２の端面よりも外側に張り出していてもよい。両面の離型フィルムが粘着剤層の端面（両面粘着剤付き光学フィルム２５の端面）よりも外側に張り出している場合、一方の面の離型フィルムの張り出し量と他方の面の離型フィルムの張り出し量は、同一でも異なっていてもよい。
【０１４３】
大面積のマザー基板から、枚葉の光学積層体を切り出す場合、レーザー加工による貫通孔の形成は、カッティングの前後いずれに実施してもよい。マザー基板に紫外線レーザーを照射して貫通孔を形成した後、カッティング前、またはカッティング後に、一方または両方の面の離型フィルムを貼り替えてもよい。
【０１４４】
マザー基板へのレーザー照射による貫通孔の形成後、枚葉へのカッティングの過程において離型フィルムを貼り替えてもよい。一実施形態では、両面に離型フィルム４１，４２が設けられた積層体に貫通孔を形成した後、ハーフカットにより離型フィルム４２および両面粘着剤付き光学フィルムを切断する。切断線に囲まれた領域の両面粘着剤付き光学フィルム、および全面の離型フィルム４２を、離型フィルム４１の表面から剥離除去する。両面粘着剤付き光学フィルム２５の第二粘着剤層２２上に別の離型フィルム４８を貼り合わせることにより、図１３に示すように、２枚の離型フィルム４１，４８の間に、貫通孔８が設けられた枚葉の両面粘着剤付き光学フィルム２５が複数配置された積層体３１３が形成される。
【０１４５】
積層体３１３では、貫通孔８は、第一粘着剤層２１上に離型フィルム４１を貫通しているが、離型フィルム４８には貫通孔が設けられていない。この積層体３１３を切断することにより、図１２に示すように、第二粘着剤層２２、光学フィルム１０、第一粘着剤層２１、および第一粘着剤層２１に仮着された離型フィルム４１に貫通孔が設けられ、離型フィルム４１，４８が、粘着剤層２１，２２の端面よりも外側に張り出した枚葉の積層体が得られる。
【０１４６】
貫通孔を形成後の光学積層体から、第二粘着剤層２２に仮着された離型フィルムを剥離し、第二粘着剤層２２に画像表示セル７０を貼り合わせ、第一粘着剤層２１に仮着された離型フィルムを剥離し、第一粘着剤層２１にカバーウインドウを貼り合わせることにより、画像表示素子が形成される。
【０１４７】
画像表示セル７０には事前に貫通孔を形成しておいてもよい。この場合は、画像表示セル７０に設けられた貫通孔と、両面粘着剤付き光学フィルム２５に設けられた貫通孔の位置が一致するように、位置合わせを行えばよい。
【０１４８】
第二粘着剤層２２に画像表示セル７０を貼り合わせた後に、画像表示セル７０に貫通孔を形成する場合は、両面粘着剤付き光学フィルムに設けられた貫通孔の位置に紫外線レーザー等を照射すればよい。この場合のレーザー照射はいずれの面から実施してもよい。
【実施例】
【０１４９】
以下に、光学積層体のレーザー加工の実験例を示して、本発明をより詳細に説明するが、本発明はこれらの例に限定されるものではない。
【０１５０】
［両面粘着剤付き偏光板の作製］
＜作製例１＞
光学フィルムとして、ヨウ素が含浸された厚み２５μｍの延伸ポリビニルアルコールフィルムからなる偏光子の両面に、厚み４０μｍのトリアセチルセルロースフィルムが貼り合わせられた偏光板を用いた。トリアセチルセルロースフィルムは、紫外線吸収剤を含んでおり、波長３５５ｎｍの光透過率は０％であった。
【０１５１】
上記の偏光板の片面に、第一粘着剤層として、ベンゾトリアゾール系の紫外線吸収剤を含む厚み１５０μｍのアクリル系粘着シート（波長３５５ｎｍの光透過率：６４％、波長４２０ｎｍの光透過率：９２％、２５℃における貯蔵弾性率：０．１ＭＰａ）と、厚み７５μｍの離型フィルム（表面にシリコーン系離型層が設けられた二軸延伸ＰＥＴフィルム、波長３５５ｎｍの光透過率：８５％）を貼り合わせた。偏光板の他方の面に、第二粘着剤層として、紫外線吸収剤を含まない厚み２０μｍのアクリル系粘着シート（波長３５５ｎｍの光透過率：８５％、波長４２０ｎｍの光透過率：９２％、２５℃における貯蔵弾性率：０．１２ＭＰａ）と、厚み３８μｍの離型フィルムを貼り合わせ、偏光板の両面のそれぞれに粘着剤層を備え、粘着剤層に離型フィルムが仮着された積層体を得た。
【０１５２】
＜作製例２〜４＞
第一粘着剤層の紫外線吸収剤の量を変更したこと以外は、作製例１と同様にして、積層体を形成した。作成例４では、第一粘着剤層として、紫外線吸収剤を含まない粘着剤を用いた。作成例２〜４における第一粘着剤層の波長３５５ｎｍにおける光透過率は表１に示す通りであった。
【０１５３】
＜作製例５＞
第二粘着剤層の厚みを４０μｍに変更したこと以外は、作製例１と同様にして、積層体を形成した。
【０１５４】
＜作製例６＞
第一粘着剤層上の離型フィルムとして、紫外線吸収剤を含む二軸延伸ＰＥＴフィルムを用いた。この離型フィルムは、波長３５５ｎｍにおける光透過率が１％であった。第一粘着剤層上の離型フィルムを変更したこと以外は、作製例１と同様にして、積層体を形成した。
【０１５５】
［加工性評価用試料の作製］
作製例１〜６の積層体の第二粘着剤層上の離型フィルムを剥離し、第二粘着剤層上に厚み２５μｍのポリイミドフィルム（東レ・デュポン製造「カプトンＥＮ１００」、波長３５５ｎｍにおける光透過率０％）を貼り合わせて、加工性評価用試料を作製した。
【０１５６】
［紫外線レーザーによる加工］
加工性評価用試料に、ＹＡＧ第三高調波の紫外線レーザー（波長３５５ｎｍ、周波数４０Ｈｚ、出力０．４Ｗ）を照射して、貫通孔を形成した。レーザー光源を直径３ｍｍの円の外周（円周）に沿って、１０ｍｍ／秒の速度で移動させながらレーザー照射を行い、円周を３０周させて、円周の内部をくり抜くことにより、直径約３ｍｍの円形の貫通孔を形成した。作製例１〜５の試料については、ポリイミドフィルム側（第二粘着剤層側）からレーザーを照射し、作製例６の試料については、ＰＥＴ離型フィルム側（第一粘着剤層側）からレーザーを照射した。
【０１５７】
［評価］
＜第一粘着剤層の気泡の有無＞
貫通孔を形成後の試料から離型フィルムを剥離し、第一粘着剤層の表面を光学顕微鏡（直接倍率５倍）にて透過観察し、気泡の有無を確認した。気泡がみられなかったものを〇、気泡がみられたものを×とした。
【０１５８】
＜切断加工性＞
円周に沿って３０周のレーザー加工を行った際の切断加工性を、下記の基準により判断した。
〇：レーザー加工後に円周の内部が既に脱落していたもの、または円周の外部に変形を伴わずに円周の内部をくり抜くことができたもの
×：レーザー加工後に円周の内部が脱落しておらず、円周の内部をくり抜く際に、円周の外部に変形が生じたものまたは円周の内部をくり抜くことができなかったもの
【０１５９】
各作製例の積層体の構成、およびレーザー加工性の評価結果を表１に示す。
【０１６０】
【表１】
2020177116.tif 000003
【０１６１】
第一粘着剤層が紫外線吸収性を有する作製例１〜３は、いずれも良好な加工性を示した。第一粘着剤層が紫外線吸収剤を含まない作製例４では、第一粘着剤層に気泡がみられ、レーザー加工性が劣っていた。これらの結果から、第一粘着剤層に紫外線吸収性を持たせることにより、紫外線レーザーによる加工性が向上し、高精度の切断加工を実現できることが分かる。
【０１６２】
第二粘着剤層の厚みが大きい作製例５では、第一粘着剤層への気泡の発生はみられなかったが、第二粘着剤層の切断不良が確認された。第二粘着剤層の厚みが小さい作成例１〜４では第二粘着剤層の切断不良がみられなかったことから、第二粘着剤層の厚みが大きいことがレーザーによる加工性低下の原因であるといえる。そのため、第二粘着剤層は厚みが小さいことが好ましく、第二粘着剤層の厚みが大きい場合は、紫外線吸収剤の添加等により紫外線吸収性をもたせることが好ましいことが分かる。
【０１６３】
第一粘着剤層側からレーザー照射を行った作製例６は、作製例１〜３と同様に、粘着剤層の加工性が良好であった。これらの結果から、レーザー照射面の被着体が紫外線吸収性を有していれば、紫外線レーザーによる加工が可能であることが分かる。
【０１６４】
なお、作製例６では、粘着剤層の加工性は良好であったが、レーザー照射面の離型フィルムの光学顕微鏡観察において、図１４に示すように、貫通孔の周辺に、２０μｍ程度の気泡が発生していた。作製例１〜５では、ポリイミドフィルムおよび離型フィルムのいずれにも、図１４のような気泡は確認されなかった。また、作製例６のポリイミドフィルムにも気泡は確認されなかった。
【０１６５】
これらの結果から、作製例６では、紫外線レーザー照射面の離型フィルムの紫外線吸収性が高く、紫外線レーザー照射時の発熱が大きいために、離型フィルムに気泡が発生したものと考えられる。したがって、離型フィルム側の面から紫外線レーザーを照射する場合は、レーザー加工が可能な程度の紫外線吸収性を有し、かつ過度の紫外線吸収に起因する気泡の発生を抑制するように、離型フィルムの紫外線吸収性（紫外線透過率）を調整することが好ましいといえる。
【符号の説明】
【０１６６】
１０              光学フィルム
１１              偏光子
１３，１５        透明フィルム
２１，２２        粘着剤層
２５              両面粘着剤付き光学フィルム
４１，４２，４３，４６，４７，４８    離型フィルム
４９              キャリアシート
７０              画像表示セル（有機ＥＬセル）
５，７，８，９    貫通孔
１０１，１０２，１０３，１０５，１０６，１０９，１１０，１１１，１１２    光学積層体
９１              光学素子
２０４            表示デバイス
【図１Ａ】
2020177116.tif 000004
【図１Ｂ】
2020177116.tif 000005
【図２】
2020177116.tif 000006
【図３】
2020177116.tif 000007
【図４】
2020177116.tif 000008
【図５】
2020177116.tif 000009
【図６】
2020177116.tif 000010
【図７】
2020177116.tif 000011
【図８】
2020177116.tif 000012
【図９】
2020177116.tif 000013
【図１０】
2020177116.tif 000014
【図１１】
2020177116.tif 000015
【図１２】
2020177116.tif 000016
【図１３】
2020177116.tif 000017
【図１４】
2020177116.tif 000018